(57)【特許請求の範囲】
【請求項１】
ＮｉあるいはＣｏのいずれかを主成分とする基材と、ＮｉとＣｏの少なくとも一方を主成分としかつＣｒとＡｌを含み基材の一面に結合されたボンド層と、Ａｌ層を中間層としてボンド層に結合されたＺｒＯ2 を主成分とするセラミック層とを有し、中間層は、ボンド層側のＡｌ層とセラミック層のＡｌ2 Ｏ3 層の複合層であることを特徴とするガスタービン高温部品。
【請求項２】
ＮｉあるいはＣｏのいずれかを主成分とする基材と、ＮｉとＣｏの少なくとも一方を主成分としかつＣｒとＡｌを含み基材の一面に結合されたボンド層と、Ａｌ層を中間層としてボンド層に結合されたＺｒＯ2 を主成分とするセラミック層とを有し、中間層は、ボンド層側のＡｌ層と中間のＡｌ2 Ｏ3 層とセラミック層側のＡｌ層の複合層であることを特徴とするガスタービン高温部品。
【請求項３】
中間層の中間の層は、Ａｌ2 Ｏ3 とＡｌの組成比をボンド層界面より連続的に変化させ１００％のＡｌ層から最終的に１００％Ａｌ2 Ｏ3 層をなす第１傾斜組成層とこの第１傾斜組成層界面より連続的に変化させ１００％Ａｌ2 Ｏ3 層から最終的に１００％のＡｌ層をなす第２傾斜組成層とであることを特徴とする請求項３に記載のガスタービン高温部品。
【請求項４】
ＮｉあるいはＣｏのいずれかを主成分とする基材と、ＮｉとＣｏの少なくとも一方を主成分としかつＣｒとＡｌを含み基材の一面に結合されたボンド層と、Ａｌ層を中間層としてボンド層に結合されたＺｒＯ2 を主成分とするセラミック層とを有し、中間層は、ボンド層側のＡｌ層と、中間のＡｌ2 Ｏ3 とＡｌの混合層とＡｌ2 Ｏ3 層とＡｌ2 Ｏ3 とＡｌの混合層からなる層と、セラミック層側のＡｌ層の複合層であることを特徴とするガスタービン高温部品。
【請求項５】
ＮｉあるいはＣｏのいずれかを主成分とする基材上に、ＮｉとＣｏの少なくとも一方を主成分としかつＣｒとＡｌを含むボンド層を設け、このボンド層上にＡｌ層を含む中間層を設け、この中間層上にＺｒＯ2 を主成分とするセラミック層を設けることを特徴とするガスタービン高温部品の製造方法。
【請求項６】
中間層を、Ａｌターゲット材を用いて蒸着法により形成することを特徴とする請求項５に記載のガスタービン高温部品の製造方法。
【請求項７】
中間層を、Ａｌターゲット材を反応ガスである酸素を用いた蒸着法により、Ａｌ層とＡｌ2 Ｏ3 層の複合層とすることを特徴とする請求項５に記載のガスタービン高温部品の製造方法。
【請求項８】
中間層を、Ａｌターゲット材と反応ガスである酸素の導入を用いた蒸着法により、Ａｌ層と、Ａｌ2 Ｏ3 層の混合物からなる層と、Ａｌ層の複合層とすることを特徴とする請求項５に記載のガスタービン高温部品の製造方法。
【請求項９】
中間層を、Ａｌターゲット材と反応ガスである酸素の導入を用いた蒸着法により、Ａｌ2 Ｏ3 およびＡｌ2 Ｏ3 とＡｌの組成比をボンド層界面近傍より連続的に酸素の導入量を変化させ、当該ボンド層界面近傍はＡｌとし漸次Ａｌを減じＡｌ2 Ｏ3 を増加させ組成比を変え最終的にＡｌ2 Ｏ3 単一層とし、さらにＺｒＯ2 近傍では漸次Ａｌ2 Ｏ3 を減じＡｌを増加させ傾斜組成層とすることを特徴とする請求項５に記載のガスタービン高温部品の製造方法。
【請求項１０】
セラミック層を、物理蒸着法により中間層と同一バッチで形成することを特徴とする請求項５ないし９のいずれか１項に記載のガスタービン高温部品の製造方法。
【発明の詳細な説明】
【０００１】
【産業上の利用分野】
本発明は、高温あるいは高温腐食環境下で用いられるガスタービン翼等のガスタービン高温部品とその製造方法に関する。
【０００２】
【従来の技術】
発電用ガスタービンプラントの発電効率を向上させるためには、ガスタービンの作動ガスの高温化、すなわち、プラントの高温化技術が不可欠である。これらの技術的動向から高温部品、特に動翼および静翼をなす部材の耐熱温度を高める努力が行われている。その方法として材料すなわち高温用耐熱合金の開発が行われている。
【０００３】
しかし、高温用耐熱合金の耐熱温度は、８５０℃程度が限界であり、特に高温酸化や高温腐食を考慮すると耐熱合金系では十分な寿命とはいえず、さらに高温耐久性を高める目的からセラミックスが検討されている。
【０００４】
しかしながら、高温回転体である動翼や飛来する粒子に対する耐衝撃性を要求される静翼等では、セラミックスは靭性等に問題があり本格的に適用するまでには至っていない。そこで、高温化への対応として部材表面を被覆する方法が注目されてきた。特に部材の表面に熱伝導率の小さいセラミックスをコーティングする熱遮蔽コーティング（Thermal Barrier Coating ）は、合金系部材の実質温度を抑制でき、かつガスタービン高温化に対応できる技術として研究され、その熱遮蔽効果は、５０〜１００℃程度と報告されている。
【０００５】
ところが、熱遮蔽コーティング（ＴＢＣ）は、現在のところガスタービンプラントにおいては燃焼器に用いられている程度である。特に動翼では適用例は認められない。このことはＴＢＣの技術課題に基づく事象が原因と考えられる。すなわち、遮熱特性を有するセラミックスは耐熱合金との物性値が異なることからセラミックスのコーティング被膜の信頼性を高くすることは難しい。このようにしてセラミックス層と耐熱合金との間に金属材料からなるボンド層を形成することが見いだされた。
【０００６】
ボンド層は、基材合金とセラミックス層との物性差を緩和するものとして、Ｎｉ又はＣｏを主成分としＣｒ、ＡｌさらにＹ、Ｈｆ、Ｔａ、Ｓｉ等を適宜添加した、いわゆるＭＣｒＡｌＹ系合金が最適とされている。熱遮蔽コーティングは、一般に、大気溶射法等により形成されており、特に熱遮蔽性の良いＺｒＯ2 を主成分とするセラミックス層をＭＣｒＡｌＹ系合金からなるボンド層上に形成していた。
【０００７】
しかし、高温の使用環境下において、セラミックス層および外部から伝達供給される酸素によりボンド層表層のＡｌやＣｒ元素が酸化されＡｌ2 Ｏ3 やＣｒ2 Ｏ3 等が生成し、これが新たな熱応力発生源となり熱遮蔽コーティングの密着力を低下させ剥離寿命を短くするという問題があった。従って、熱遮蔽コーティングには熱遮蔽性が要求される一方で、ボンド層との密着性が高いことが必要となる。
【０００８】
【発明が解決しようとする課題】
以上説明したように、高温の使用環境下における熱遮蔽コーティングのボンド層との密着力は十分ではなく、特に、ガスタービン動翼や静翼等の信頼性の要求される部品への適用は課題が多い。特に剥離を誘発するボンド層と熱遮蔽コーティング界面の酸化物生成は熱遮蔽コーティングのセラミックス層が外部から酸素を伝達供給するため、この酸素のボンド層への到達を阻止することが重要な課題である。
【０００９】
また、酸素の供給を助長する熱遮蔽コーティングのセラミックス層の多孔質を改善する必要があり、さらには、熱遮蔽コーティングのセラミックス層は層状に形成されているため使用環境において高温と室温の繰返しによる熱応力によって層間剥離を起こし、これによる剥離の問題解決のためにはセラミック層内の密着力を改善する必要がある。
【００１０】
本発明は、このような点に鑑みてなされたもので、使用中に熱遮蔽コーティングのセラミックス層とボンド層の界面の酸化物生成を抑制し、加えて密着力を高めて耐剥離性を向上させたガスタービン高温部品およびその製造方法を提供することを目的とする。
【００１１】
【課題を解決するための手段】
本発明の請求項１のガスタービン高温部品は、ＮｉあるいはＣｏのいずれかを主成分とする基材と、ＮｉとＣｏの少なくとも一方を主成分としかつＣｒとＡｌを含み基材の一面に結合されたボンド層と、Ａｌ層を中間層としてボンド層に結合されたＺｒＯ2 を主成分とするセラミック層とを有し、中間層は、ボンド層側のＡｌ層とセラミック層のＡｌ2 Ｏ3 層の複合層であることを特徴とする。
【００１２】
本発明の請求項２のガスタービン高温部品は、ＮｉあるいはＣｏのいずれかを主成分とする基材と、ＮｉとＣｏの少なくとも一方を主成分としかつＣｒとＡｌを含み基材の一面に結合されたボンド層と、Ａｌ層を中間層としてボンド層に結合されたＺｒＯ2 を主成分とするセラミック層とを有し、中間層は、ボンド層側のＡｌ層とセラミック層のＡｌ2 Ｏ3 層の複合層であることを特徴とする。
【００１３】
本発明の請求項３のガスタービン高温部品は、ＮｉあるいはＣｏのいずれかを主成分とする基材と、ＮｉとＣｏの少なくとも一方を主成分としかつＣｒとＡｌを含み基材の一面に結合されたボンド層と、Ａｌ層を中間層としてボンド層に結合されたＺｒＯ2 を主成分とするセラミック層とを有し、中間層は、ボンド層側のＡｌ層と、中間のＡｌ2 Ｏ3 層と、セラミック層側のＡｌ層の複合層であることを特徴とする。
【００１４】
本発明の請求項４のガスタービン高温部品は、請求項３に記載のガスタービン高温部品において、中間層の中間の層は、Ａｌ2 Ｏ3 とＡｌの組成比をボンド層界面より連続的に変化させ１００％のＡｌ層から最終的に１００％Ａｌ2 Ｏ3 層をなす第１傾斜組成層と、この第１傾斜組成層界面より連続的に変化させ１００％Ａｌ2 Ｏ3 層から最終的に１００％のＡｌ層をなす第２傾斜組成層とであることを特徴とする。
【００１７】
本発明の請求項５のガスタービン高温部品の製造方法は、ＮｉあるいはＣｏのいずれかを主成分とする基材上に、ＮｉとＣｏの少なくとも一方を主成分とし、かつＣｒとＡｌを含むボンド層を設け、このボンド層上にＡｌ層を含む中間層を設け、この中間層上にＺｒＯ2 を主成分とするセラミック層を設けることで構成される。
【００１８】
本発明の請求項６のガスタービン高温部品の製造方法は、請求項５のガスタービン高温部品の製造方法において、中間層をＡｌターゲット材を用いて蒸着法により形成することを特徴とする。
【００１９】
本発明の請求項７のガスタービン高温部品の製造方法は、請求項５のガスタービン高温部品の製造方法において、中間層を、Ａｌターゲット材を反応ガスである酸素を用いた蒸着法により、Ａｌ層とＡｌ2 Ｏ3 層の複合層とすることを特徴とする。
【００２０】
本発明の請求項８のガスタービン高温部品の製造方法は、請求項５のガスタービン高温部品の製造方法において、中間層を、Ａｌターゲット材と反応ガスである酸素の導入を用いた蒸着法により、Ａｌ層と、Ａｌ2 Ｏ3 層の混合物からなる層と、Ａｌ層の複合層とすることを特徴とする。
【００２１】
本発明の請求項９のガスタービン高温部品の製造方法は、請求項５のガスタービン高温部品の製造方法において、中間層を、Ａｌターゲット材と反応ガスである酸素の導入を用いた蒸着法により、Ａｌ2 Ｏ3 およびＡｌ2 Ｏ3 とＡｌの組成比をボンド層界面近傍より連続的に酸素の導入量を変化させ、当該ボンド層界面近傍はＡｌとし漸次Ａｌを減じＡｌ2 Ｏ3 を増加させ組成比を変え最終的にＡｌ2 Ｏ3 単一層とし、さらにＺｒＯ2 近傍では漸次Ａｌ2 Ｏ3 を減じＡｌを増加させ傾斜組成層とすることを特徴とする。
【００２２】
本発明の請求項１０のガスタービン高温部品の製造方法は、請求項５ないし９のいずれか１項に記載ののガスタービン高温部品の製造方法において、セラミック層を、物理蒸着法により中間層と同一バッチで形成することを特徴とする。
【００２３】
【作用】
本発明においては、セラミック層とボンド層との界面にＡｌ層を含む中間層を形成することで、ボンド層およびセラミック層の表面の密着力が向上する。
【００２４】
また、中間層が、Ａｌ2 Ｏ3 層とＡｌ層の複合層および傾斜組成層の場合はＡｌ2 Ｏ3 とＡｌとの界面がないため中間層内での密着力が期待できる。
【００２５】
Ａｌ等の活性金属を大気中で蒸着する場合、蒸着中に酸化され純粋なＡｌを形成することができず、このような方法で形成されたＡｌ層は当然ながら密着力を期待することはできないので、活性金属の特性を活かすには、本発明のような真空中における物理蒸着法が最適である。物理蒸着法でＡｌ層を形成するときは、真空中でＡｌ層を形成するためＡｌ層の酸化は無く、さらに活性状態でボンド層およびセラミック層を形成できるため密着力の向上が期待できる。
【００２６】
【実施例】
以下に本発明の実施例を図面につき説明する。
実使用環境下におかれたガスタービン動翼等の高温部品は、基材の耐熱性を考慮して金属の表面温度を最高８００〜９５０℃とするよう設計されている。すなわち、ガスタービン高効率化のため、動作温度を従来の１１００℃より高温度とする場合においても、基材の耐熱性は、基材合金の特性から最高８００〜９５０℃の範囲を越えることはできない。したがって、ガスタービン高温化のため作動ガス温度を上昇させる場合には、部品基材側の熱遮蔽コーティングのセラミックス層による遮熱を利用し基材表面温度を最高８００〜９５０℃とするのが一般的である。しかし、従来の熱遮蔽コーティングのコーティングでは動作ガス中の酸素をセラミックス層が供給するため熱遮蔽コーティングのセラミックス層とボンド層の界面に酸化物の生成を防止することはできなかった。そのため、剥離寿命が短く信頼性が低かった。
【００２７】
これに対して、本発明者らは、ガスタービン動翼の熱遮蔽コーティングのセラミックス層とボンド層の界面の酸化物生成の抑制に着目し、界面のＡｌ層、Ａｌ層＋Ａｌ2 Ｏ3 層、Ａｌ層＋Ａｌ2 Ｏ3 層＋Ａｌ層、Ａｌ層＋Ａｌ2 Ｏ3 層とＡｌ層の複合層および傾斜組成層＋Ａｌ層を中間層としてコーティングし、さらに熱遮蔽コーティングのセラミックス層の形成評価を行った。
【００２８】
従来から良く知られているように、高温化は酸化物の生成速度を著しく上昇させ、特に、１０００℃以上になるとボンド層と熱遮蔽コーティングのセラミックス層の界面で生ずる酸化物は、ＭＣｒＡｌＹ中の酸化物生成速度の早いＡｌとＣｒの両方が酸化物を生成するため剥離寿命が低下すると考えられている。
【００２９】
そこで、界面に予め物理蒸着法によりＡｌおよびＡｌ2 Ｏ3 、Ａｌ2 Ｏ3 層内部をＡｌ、Ａｌ2 Ｏ3 の組成比を変えることにより複合層あるいは傾斜組成層を形成した後さらに同一バッチ内で熱遮蔽コーティングのセラミックス層（ＺｒＯ2 を主成分とするトップコート）を形成することでボンド層との界面の密着力を向上し、使用中の酸素浸入に対してもＭＣｒＡｌＹへ到達することを抑制でき、これにより、熱遮蔽コーティングのセラミックス層の剥離寿命を飛躍的に改善できた。
【００３０】
つぎに、図１ないし図５を参照して、本発明を具体的に説明する。
図１に示すガスタービン高温部品は、ＮｉあるいはＣｏのいずれかを主成分とする基材１と、ＮｉとＣｏの少なくとも一方を主成分としかつＣｒとＡｌを含み基材の一面に結合されたボンド層２と、Ａｌ層を中間層３としてボンド層に結合されたＺｒＯ2 を主成分とするセラミック層４とから構成されている。
【００３１】
すなわち、図１に示すガスタービン高温部品は、ＮｉあるいはＣｏのいずれかを主成分とする基材１の表面に、ＮｉとＣｏの少なくとも一方を主成分としかつＣｒとＡｌを含む、ＭＣｒＡｌＹ系合金のボンド層２を形成し、その後、ボンド層２の上に、物理蒸着法によりＡｌ層３をコーティングした後、さらに、同一バッチ内で熱遮蔽コーティングのセラミックス層４を均一に形成することで作られる。Ａｌからなる中間層３の厚さは３〜２０μｍ程度である。
【００３２】
Ａｌからなる中間層３を形成する方法は、気相拡散法、メッキ法、溶射法等多岐に渡るが層間の密着力を維持させるためにＡｌを不要に酸化消耗させずに成膜する方法としては蒸着法が望ましい。特に、物理蒸着法にてＡｌ層に引続きＺｒＯ2 からなるセラミック層を同一バッチで成膜すれば、さらに密着力は高く維持できる。
【００３３】
図２に示すガスタービン高温部品は、図１に示すガスタービン高温部品と同様に物理蒸着法により中間層３を形成するが、この中間層３の構成のみが異なっている。
【００３４】
すなわち、図２に示すガスタービン高温部品の中間層３は、Ａｌ層３ａとＡｌ2 Ｏ3 層３ｂから形成されている。このＡｌ層３ａとＡｌ2 Ｏ3 層３ｂからなる中間層３を形成する方法は、Ａｌの成膜については図１と同様であるが、さらにＡｌ2 Ｏ3 を形成させる方法としても蒸着法が優れている。Ａｌ層３ａの上にＡｌ2 Ｏ3 層３ｂを形成させる方法としては、酸化法（大気炉中等でＡｌを表面酸化させる方法）が一般的であるが、この場合、元の金属Ａｌが酸化するときに内部応力を発生し、これが後のセラミック層成膜後の剥離を誘発する。Ａｌ層３ａ上にＡｌ2 Ｏ3 層３ｂを形成させる方法としては溶射法もあるが、この場合、４０〜５０μｍ程度の大粒のＡｌ2 Ｏ3 粒子を機械的に堆積させる方法であるため、Ａｌ2 Ｏ3 層３ｂを薄く均一に成膜することが難しい。従って４０μｍ以上の厚膜となる。
【００３５】
図３に示すガスタービン高温部品は、図１に示すガスタービン高温部品と同様に物理蒸着法により中間層３を形成するが、この中間層３の構成のみが異なっている。
【００３６】
すなわち、図３に示すガスタービン高温部品の中間層３は、Ａｌ2 Ｏ3 層３ｂをＡｌ層３ａ，Ａｌ層３ａで挟んだ、Ａｌ層３ａとＡｌ2 Ｏ3 層３ｂとＡｌ層３ａの３層構造をなしている。Ａｌ層３ａとＡｌ2 Ｏ3 層３ｂとＡｌ層３ａの３層構造の中間層３は、従来のメッキ法、溶射法、気相拡散法さらに酸化法およびこれらの組合せではＡｌ層を十分活性に維持し、かつその膜厚を合計４０μｍ以下とすることが困難である。
【００３７】
図４に示すガスタービン高温部品は、図１に示すガスタービン高温部品と同様に物理蒸着法により中間層３を形成するが、この中間層３の構成のみが異なっている。
【００３８】
すなわち、図４に示すガスタービン高温部品の中間層３は、Ａｌ層３ａと、Ａｌ2 Ｏ3 層５ｂをＡｌ2 Ｏ3 とＡｌの混合層５ａ，混合層５ａで挟んだ複合層５と、Ａｌ層３ａから構成されている。上記中間層３は、Ａｌ層３ａとＡｌ層３ａの形成に加え、その中間に混合層５ａを設けることで、金属とセラミックの線膨脹差や内部応力差を緩和させるものであるが、従来の溶射法では数十μｍ以上の厚さを要するため多層化は膜厚を大きくしてしまい、また、気相拡散法でＡｌ層を形成し徐々に酸化させる方法を用いても内部応力の上昇は避けられないか、あるいは均一被膜でないため不均一部分から剥離を誘発する。
【００３９】
図５に示すガスタービン高温部品は、図１に示すガスタービン高温部品と同様に物理蒸着法により中間層３を形成するが、この中間層３の構成のみが異なっている。
【００４０】
すなわち、図５に示すガスタービン高温部品の中間層３は、Ａｌ層３ａと、Ａｌ2 Ｏ3 層６ｂを傾斜層６ａ，６ａで挟んだ傾斜組成層６と、Ａｌ層３ａから構成されている。傾斜層６ａは、１００％のＡｌ層から最終的に１００％Ａｌ2 Ｏ3 層を形成している。上記中間層３は、Ａｌ層３ａの形成に加え、その中間に傾斜組成層６を設けることで、金属とセラミックの線膨脹差や内部応力差を緩和させる方法であるが、従来の溶射法では数十μｍ以上の厚さを要するため多層化は膜厚を大きくしてしまう。また、気相拡散法でＡｌ層を形成し徐々に酸化させる方法を用いても内部応力の上昇は避けられない。
【００４１】
図６は、本発明をガスタービン動翼または静翼に適用した例を示すものであり、この場合、ガスタービン動翼または静翼１０の有効部の全部あるいは必要に応じた部分に熱遮蔽コーティング１１が施される。
【００４２】
すなわち、ガスタービン動翼または静翼１０を、予め約３００〜５００℃程度の温度に加熱し約１０-3〜１０-5Ｔｏｒｒの真空中でＡｌを蒸発させ、ＭＣｒＡｌＹボンド層２上にＡｌと反応ガスである酸素を導入し、Ａｌと酸素を反応させ図１から図５に示す構成で成膜する。
【００４３】
成膜の形成方法は、図１では、まず、Ａｌ層３をボンド層２上に成膜した後、ＺｒＯ2 を主成分とするセラミック層４を形成する。図２では、図１と同様に、まず、Ａｌ層３ａをボンド層上に成膜した後、酸素ガスを導入しＡｌ層３ａを酸素と反応させＡｌ2 Ｏ3 層３ｂを形成する。図３では、図１と同様に、まず、Ａｌ層３ａをボンド層上に成膜した後、酸素ガスを導入しＡｌ層３ａを酸素と反応させＡｌ2 Ｏ3 層３ｂを形成し、さらに酸素をしゃ断しにＡｌ層３ａを成膜する。
図４および図５では、Ａｌ2 Ｏ3 層とＡｌ層の構成は酸素の反応ガスの分圧を変化（漸減させる）させることで傾斜膜および複合膜を形成する。この場合、１００％のＡｌ層から最終的に１００％Ａｌ2 Ｏ3 単一層を形成し再びＡｌの組成比を高め傾斜膜および複合膜を形成する。
【００４４】
ＡｌおよびＡｌ2 Ｏ3 形成後、熱遮蔽コーティング１１のセラミックス層として、ＺｒＯ2 を主成分とするセラミックス層を形成する。以上の実施例は、上述の物理蒸着法による成膜が最も望ましいが、これに限定するものでなく中間層の各膜厚をＡｌ３〜２０μｍ、Ａｌ2 Ｏ3 ２〜３５μｍに形成できる方法、さらにその後のＺｒＯ2 を中間層と同一バッチで中間層を大気に触れることなく成膜できる方法であれば同様の効果が発揮できる。
【００４５】
表１は、ＭＣｒＡｌＹボンド層への本発明と従来のプラズマ溶射の耐剥離寿命試験結果を示す。
【００４６】
0003641500.tif 000002
本試験は、熱遮蔽コーティング１１の表面をバーナー加熱によって１２００℃に加熱保持（４０分）し、その後、空冷にて１６０℃まで冷却することを１サイクルとして、熱遮蔽コーティング１１のセラミックス層が剥離するまでの熱サイクル数を示す。
【００４７】
Ｎｏ．６は、ボンド層および熱遮蔽コーティングをプラズマ溶射にて成膜したものであり、Ｎｏ．７は、ボンド層上に物理蒸着法により直接熱遮蔽コーティングのセラミックス層を形成したものである。
【００４８】
本試験結果によれば、本発明によるＮｏ．１（図１）からＮｏ．５（図５）に示す構成のものでは、１１０５回〜２１６３回のサイクル試験で剥離したのに対して、Ｎｏ．６のプラズマ溶射品（従来品）では、５１３〜８５０回のサイクルで剥離が生じ、また、Ｎｏ．７に示す構成のものは、９１６〜１００３回のサイクル試験で剥離が生じた。
【００４９】
このように、本発明によって得られた熱遮蔽コーティングのセラミックス層の耐剥離性は、従来のものに比べて、耐剥離性が向上し、ガスタービン翼のように高温と室温の熱サイクルが負荷されるような箇所には最適である。
【００５０】
ここで、試験に供した各サンプルは、事前の予備試験によって膜厚を適正に設定した。Ａｌ層の膜厚設定にはＮｏ．１の被膜の密着力テストの結果を用いたが、その結果を図７に示す。
【００５１】
ここでは、Ａｌの膜厚を５〜１０μｍのときの密着力を１００％として示す。Ａｌの膜厚は３μｍ以下では全面に均一にＡｌが成膜できず十分な密着力が得られなかった。また、Ａｌの膜厚は２０μｍを越えると軟質Ａｌが変形するためＡｌ2 Ｏ3 層から亀裂が生じて剥離した。２０μｍを越えるＡｌ層は高温酸化試験でも急速酸化のため初期剥離を生じた。
【００５２】
さらに、酸素遮断層として働くＡｌ2 Ｏ3 およびＡｌをその複合層および傾斜機能層について、高温酸化試験にて酸化層の増大傾向および剥離傾向を評価した。ここでは図３の被膜を１２００℃の高温酸化試験に供した。結果を図８に示す。
【００５３】
図８において、横軸はＡｌ2 Ｏ3 層の初期の膜厚、縦軸はＡｌ2 Ｏ3 層の下層すなわちＡｌ側に形成された酸化膜の増分で、その増分が２μｍ以下の値を１００％とした。
【００５４】
２μｍ未満では、Ａｌ2 Ｏ3 の膜厚が薄すぎて全面が均一に成膜されないため、酸素遮蔽が不十分なため密着力向上のために設けたＡｌ層が急速に酸化した。また、３５μｍを越えるＡｌ2 Ｏ3 の場合、酸化膜増分は特に問題ない。
【００５５】
しかし、Ａｌ層とＡｌ2 Ｏ3 およびその複合層および傾斜組成層との合計が４０μｍを越えると、その後の熱サイクル試験での各種被膜（Ｎｏ．１〜Ｎｏ．５）データが表１に示したサイクル数に至る以前にＡｌ2 Ｏ3 層内で高い内部応力のために剥離してしまう結果となってしまう。
【００５６】
以上の結果から、Ａｌ層は３〜２０μｍ、Ａｌ2 Ｏ3 および複合および傾斜層は２〜３５μｍ、合計は最小膜厚の８μｍ（Ｎｏ．２では５μｍ）〜４０μｍ程度が望ましい。
【００５７】
【発明の効果】
以上述べたように本発明によるガスタービンの高温部品は、ＮｉあるいはＣｏのいずれかを主成分とする基材の一面に結合されたボンド層に、Ａｌ層およびＡｌ2 Ｏ3 層、Ａｌ2 Ｏ3 とＡｌの複合層あるいは傾斜層を均一にコーティングすることで、実使用環境においても酸素の浸入に対してボンド層への酸素の供給を抑制でき、したがって、従来、ボンド層を構成するＭＣｒＡｌＹ中のＡｌが酸化され酸化物層の形成によって発生した内部応力によって熱遮蔽コーティングが剥離するといった不具合が改善できる。
【００５８】
さらに、Ａｌはボンド層を構成するＭＣｒＡｌＹと熱遮蔽コーティングの密着力を向上させるため、使用中に界面近傍で剥離するおそれがきわめて低く、耐剥離性および信頼性の面で極めて有益なガスタービン翼に適用できる。
【図面の簡単な説明】
【図１】本発明によるガスタービン高温部品の中間層をＡｌ層とした断面図。
【図２】本発明によるガスタービン高温部品の中間層をＡｌ層＋Ａｌ2 Ｏ3 層とした断面図。
【図３】本発明によるガスタービン高温部品の中間層をＡｌ層＋Ａｌ2 Ｏ3 層＋Ａｌ層とした断面図。
【図４】本発明によるガスタービン高温部品の中間層をＡｌ層＋Ａｌ2 Ｏ3 層＋Ａｌ2 Ｏ3 層とＡｌ層の混合層＋Ａｌ2 Ｏ3 層＋Ａｌ層とした断面図。
【図５】本発明によるガスタービン高温部品の中間層をＡｌ層＋ＡｌからＡｌ2 Ｏ3 への傾斜組成層＋Ａｌ2 Ｏ3 層＋Ａｌ2 Ｏ3 からＡｌへの傾斜組成層層＋Ａｌ層とした断面図。
【図６】ガスタービン動翼への熱遮蔽コーティングのセラミック層コーティングを示す図。
【図７】Ａｌ層の膜厚と密着力との関係を示すグラフ。
【図８】Ａｌ2 Ｏ3 層の膜厚と酸化膜の増分との関係を示すグラフ。
【符号の説明】
１  基材
２  ボンド層
３  Ａｌ層
３ａ  Ａｌ層
３ｂ  Ａｌ2 Ｏ3 層
４  セラミックス層
５  ＡｌとＡｌ2 Ｏ3 の混合層
６  傾斜組成層
【図１】
0003641500.tif 000003
【図２】
0003641500.tif 000004
【図３】
0003641500.tif 000005
【図４】
0003641500.tif 000006
【図５】
0003641500.tif 000007
【図６】
0003641500.tif 000008
【図７】
0003641500.tif 000009
【図８】
0003641500.tif 000010